(57)【要約】【課題】本発明の目的は、安全性が高い触媒を用い、均一なポリカーボネートを得ることのできる製造方法を提供する。【解決手段】触媒の存在下、ポリオールを開始剤として環状カーボネートを開環重合して重合体を得る重合体の製造方法であって、  前記触媒が、カルボン酸、リン酸、又はリン酸エステルと、アルカリ金属との塩、チオウレア誘導体、及びベタイン型化合物からなる群より選択される少なくとも１つであることを特徴とする重合体の製造方法。【選択図】なし【特許請求の範囲】
【請求項１】
触媒の存在下、ポリオールを開始剤として環状カーボネートを開環重合して重合体を得る重合体の製造方法であって、
前記触媒が、カルボン酸、リン酸、又はリン酸エステルと、アルカリ金属との塩、チオウレア誘導体、及びベタイン型化合物からなる群より選択される少なくとも１つであることを特徴とする重合体の製造方法。
【請求項２】
触媒が、カルボン酸アルカリ金属塩である請求項１に記載の重合体の製造方法。
【請求項３】
開始剤としてのポリオールが、１，２−エタンジオール、１，３−プロパンジオール、又は１，４−ブタンジオールである請求項１又は２に記載の重合体の製造方法。
【請求項４】
環状カーボネートが、１，３−ジオキサン−２−オン又は５，５−ジメチル−１，３−ジオキサン−２−オンである請求項１〜３のいずれか１つに記載の重合体の製造方法。
【発明の詳細な説明】
【技術分野】
【０００１】
本発明は、環状カーボネートを開環重合することにより、重合体を製造する方法に関する。
【背景技術】
【０００２】
ポリカーボネートは、高い耐衝撃性、耐熱性、透明性を備える材料であるため、機械部品、電気絶縁性材料、自動車部品、光ディスク等の情報機器材料、ヘルメット等の安全防護材料等として用いられている。
【０００３】
カーボネートを原料とするポリカーボネート合成には、主として有機塩基触媒や強酸性触媒が用いられる。しかし、この様な触媒を用いた反応系では副反応も多く、得られる重合体の分子量分布が広くなること、つまり、均一な重合体が得られにくくなるという問題があった。さらに、触媒自体の取り扱いの安全性等に問題があり、環境や人体への配慮から毒性の低い触媒の利用が望まれている。
【先行技術文献】
【特許文献】
【０００４】
【特許文献１】特開平７−１２６２２１号公報
【発明の概要】
【発明が解決しようとする課題】
【０００５】
従って、本発明の目的は、安全性が高い触媒を用い、均一なポリカーボネートを得ることのできる製造方法を提供することにある。
【課題を解決するための手段】
【０００６】
本発明者らは、上記目的を達成するため鋭意検討した結果、特定の触媒の存在下において、ポリオールを開始剤として用いて環状カーボネートを開環重合することにより、均一なポリカーボネートが得られることを見出した。本発明はこれらの知見に基づいて完成させたものである。
【０００７】
すなわち、本発明は、触媒の存在下、ポリオールを開始剤として環状カーボネートを開環重合して重合体を得る重合体の製造方法であって、
前記触媒が、カルボン酸、リン酸、又はリン酸エステルと、アルカリ金属との塩、チオウレア誘導体、及びベタイン型化合物からなる群より選択される少なくとも１つであることを特徴とする重合体の製造方法を提供する。
【０００８】
前記触媒は、カルボン酸アルカリ金属塩であることが好ましい。
【０００９】
前記開始剤としてのポリオールは、１，２−エタンジオール、１，３−プロパンジオール、又は１，４−ブタンジオールであることが好ましい。
【００１０】
前記環状カーボネートは、１，３−ジオキサン−２−オン又は５，５−ジメチル−１，３−ジオキサン−２−オンであることが好ましい。
【発明の効果】
【００１１】
本発明の製造方法によれば、安全性の高い触媒を使用することにより、分子量分布の狭いポリカーボネートを効率的に得ることができる。
【発明を実施するための形態】
【００１２】
本発明は、触媒の存在下、ポリオールを開始剤として環状カーボネートを開環重合して重合体を得る重合体の製造方法であって、前記触媒が、カルボン酸、リン酸、又はリン酸エステルと、アルカリ金属との塩、チオウレア誘導体、及びベタイン型化合物からなる群より選択される少なくとも１つであることを特徴とする重合体の製造方法に関する。以下、前記発明を「本発明の製造方法」と称することがある。
【００１３】
［環状カーボネート］
環状カーボネートとしては、例えば、エチレンカーボネート、１，２−プロピレンカーボネート、１，２−ブチレンカーボネート、１，２−ペンチレンカーボネート、ジフルオロエチレンカーボネート、テトラフルオロエチレンカーボネート等の５員環カーボネート；１，３−ジオキサン−２−オン（トリメチレンカーボネート）、１，３−ブチレンカーボネート、５−メチル−１，３−ジオキサン−２−オン、５，５−ジメチル−１，３−ジオキサン−２−オン（５，５−ジメチル−トリメチレンカーボネート）、ネオペンチレンカーボネート、５，５−ジエチル−１，３−ジオキサン−２−オン、５，５−ジフェニル−１，３−ジオキサン−２−オン等の６員環カーボネート；７員環カーボネートや８員環カーボネート以上の大環状カーボネートおよびその誘導体等が挙げられる。この中でも、６員環カーボネートが好ましく、１，３−ジオキサン−２−オン（トリメチレンカーボネート）、５，５−ジメチル−１，３−ジオキサン−２−オン（５，５−ジメチル−トリメチレンカーボネート）がより好ましい。これらは１種を単独で使用してもよく、２種以上を併用してもよい。
【００１４】
［触媒］
本発明の製造方法にて用いられる触媒は、カルボン酸、リン酸、又はリン酸エステルと、アルカリ金属との塩、チオウレア誘導体、及びベタイン型化合物からなる群より選択される少なくとも１つである。
【００１５】
カルボン酸、リン酸、又はリン酸エステルと、アルカリ金属との塩は、具体的には、カルボン酸アルカリ金属塩、リン酸アルカリ金属塩、リン酸エステルアルカリ金属塩を意味する。
【００１６】
カルボン酸としては、例えば、ギ酸、酢酸、プロパン酸、ブタン酸、２，２−ジメチルプロパン酸、ペンタン酸、ヘキサン酸、安息香酸等の飽和又は不飽和カルボン酸；トリフルオロ酢酸等のハロゲン化カルボン酸（例えば、フッ化カルボン酸）が挙げられる。この中でも、飽和カルボン酸が好ましく、酢酸、プロパン酸、ブタン酸がより好ましく、酢酸がさらに好ましい。
【００１７】
リン酸エステルとしては、例えば、メチルホスフェート、エチルホスフェート、ブチルホスフェート、ブトキシエチルホスフェート、２−エチルヘキシルホスフェート、フェニルホスフェート、ナフチルホスフェート等のリン酸モノエステル；ジメチルホスフェート、ジエチルホスフェート、ジエチルヘキシルホスフェート、ジブチルホスフェート、ジ（２−エチルヘキシル）ホスフェート、ジフェニルホスフェート等のリン酸ジエステル等が挙げられる。
【００１８】
カルボン酸、リン酸、又はリン酸エステルと塩を形成する金属としては、アルカリ金属（例えば、リチウム、ナトリウム、カリウム、ルビジウム、セシウム）であれば特に限定されないが、開環重合反応活性の観点からは、リチウム、ナトリウム、カリウムであることがより好ましく、ナトリウムであることが特に好ましい。
【００１９】
チオウレア誘導体としては、例えば、下記式（１）で示される化合物が挙げられる。
【００２０】
【化１】
2019189688.tif 000002
【００２１】
式中、Ｒ1及びＲ2は、同一又は異なって、アルキル基、シクロアルキル基、アリール基、複素環式基またはこれらの２以上が結合した基であって、置換基として水酸基、カルボキシル基、ヘテロ原子を含んでいてもよい基を示す。また、Ｒ1及びＲ2は、アルキル基を介して環を形成していてもよい。
【００２２】
チオウレア誘導体としては、例えば、Ｎ，Ｎ’−ジフェニルチオ尿素、トリメチルチオ尿素、Ｎ，Ｎ’−ジエチルチオ尿素、Ｎ，Ｎ’−ジメチルチオ尿素、Ｎ，Ｎ’−ジブチルチオ尿素、エチレンチオ尿素、Ｎ，Ｎ’−ジイソプロピルチオ尿素、Ｎ，Ｎ’−ジシクロヘキシルチオ尿素、１，３−ジ（ｏ−トリル）チオ尿素、１，３−ジ（ｐ−トリル）チオ尿素、１，１−ジフェニル−２−チオ尿素、１−（１−ナフチル）−２−チオ尿素、１−フェニル−２−チオ尿素、ｐ−トリルチオ尿素、ｏ−トリルチオ尿素、イソチオシアン酸３，５−ビス（トリフルオロメチル）フェニルとアミノ酸又はその誘導体との反応物（例えば、下記式（１−１）、式（１−２）、式（１−３）で示される化合物）が挙げられる。
【００２３】
【化２】
2019189688.tif 000003
【００２４】
なお、チオウレア誘導体を触媒として使用する場合は、イミダゾール等のアミンを助触媒として用いることが、反応活性の観点から好ましい。特に式（１−１）で示される化合物を触媒として用いる場合にその効果が顕著に示される。その一方で、式（１−２）及び（１−３）で示される化合物には分子内にイミダゾール環を有するため助触媒としての効果は低い。
【００２５】
ベタイン型化合物としては、例えば下記式（２）で示される化合物が挙げられる。
【００２６】
【化３】
2019189688.tif 000004
【００２７】
式中、Ｒ3、Ｒ4、及びＲ5は、同一又は異なって、炭素数１〜６のアルキル基を示す。
【００２８】
本発明の製造方法にて用いられる触媒は、カルボン酸アルカリ金属が好ましく、より好ましくはカルボン酸ナトリウム、最も好ましくは酢酸ナトリウムである。
【００２９】
触媒の使用量としては、環状カーボネート１００モルに対して、例えば０．０１〜１０モル、好ましくは０．１〜５モル、特に好ましくは０．５〜３モルである。触媒と環状カーボネートのモル比を上記範囲内とすることにより得られる重合体の分子量分布が狭くなる傾向がある。
【００３０】
［開始剤］
本発明の製造方法では、ポリオールを開始剤として使用する。ポリオールを使用することにより重合反応が制御され、分子量分布の狭い重合体が得られる。
【００３１】
ポリオールとしては水酸基を２以上有する化合物であれば特に限定されないが、例えば、エチレングリコール（１，２−エタンジオール）、１，２−プロパンジオール、１，３−プロパンジオール、１，３−ブタンジオール、１，４−ブタンジオール、１，６−ヘキサンジオール、ネオペンチルグリコール、トリメチロールプロパン、ペンタエリスリトール、ジペンタエリスリトール等の脂肪族多価アルコール；ジエチレングリコール、トリエチレングリコール、テトラエチレングリコール、ポリエチレングリコール、ポリテトラメチレングリコール等の脂肪族多価アルコールのエーテル重合体；カテコール、ビフェノール、ビスフェノールＡ、ビスフェノールＦ、ノボラック等の芳香族多価アルコールが挙げられる。この中でも、脂肪族多価アルコールが好ましく、エチレングリコール（１，２−エタンジオール）、１，３−プロパンジオール、１，４−ブタンジオールがより好ましく、１，３−プロパンジオールが特に好ましい。これらは１種を単独で、又は２種以上を組み合わせて使用することができる。
【００３２】
本発明においては、なかでも、脂肪族多価アルコールを開始剤として使用することが好ましい。脂肪族多価アルコールの炭素数は特に限定されないが、例えば、２〜６であることが好ましく、より好ましくは３〜４である。本発明の製造方法では上記開始剤を使用することにより、従来法（例えば、モノオールを開始剤として使用する場合）と比較して、目的とする重合体を効率よく得ることができ、得られた重合体は分子量分布が狭い。
【００３３】
前記ポリオールの使用量としては、環状カーボネート１００モルに対して、例えば０．１〜３０モル、好ましくは０．５〜１０モル、特に好ましくは１〜５モルである。ポリオールと環状カーボネートのモル比を上記範囲内とすることにより得られる重合体の分子量分布が狭くなる傾向がある。
【００３４】
本発明の製造方法では、溶剤を用いてもよい。溶剤としては反応に不活性な溶媒であれば特に限定されないが、例えば、トルエン、キシレン等の芳香族炭化水素が挙げられる。
【００３５】
本発明の製造方法における反応温度は、例えば３０〜２００℃、好ましくは５０〜１５０℃、特に好ましくは６０〜１２０℃である。反応温度を上記範囲内とすることにより、反応速度が速くなり、得られた重合体の分解反応が抑えられるためか、分子量分布の狭い重合体が得られる傾向がある。また、反応時間は、例えば０．０５〜１０時間、好ましくは０．１〜２時間であり、前記範囲内において、反応温度が高い場合は短めに、反応温度が低い場合は長めに調整することが好ましい。更に反応圧力は例えば０．７〜１．３気圧、好ましくは０．８〜１．２気圧、特に好ましくは０．９〜１．１気圧であり、常圧下（１気圧下）で行うことが最も好ましい。
【００３６】
また、反応の雰囲気は反応を阻害しない限り特に限定されないが、例えば、窒素雰囲気、アルゴン雰囲気等の不活性ガス雰囲気下で反応を行うことが好ましい。
【００３７】
本発明の製造方法では、開環重合反応はバッチ式、セミバッチ式、連続式等の何れの方法で行うこともできる。反応終了後、反応生成物は、例えば、濾過、濃縮、蒸留、抽出、晶析、再結晶、吸着、カラムクロマトグラフィー等の分離精製手段やこれらを組み合わせた手段により分離精製できる。
【００３８】
［重合体］
本発明の製造方法により得られる重合体（以下、本発明の重合体と称することがある）は、開始剤としてポリオールを用いるため、ポリカーボネートポリオール（つまり、カーボネート構造を持ち、ヒドロキシ基を末端に有するポリオール）である。したがって、例えば、前記ポリオールとイソシアネート化合物（例えばジフェニルメタンジイソシアネート、トルエンジイソシアネート、イソホロンジイソシアネート、ヘキサメチレンジイソシアネート等）とを反応させることで、耐熱性、耐候性、耐衝撃性、耐薬品性の高いポリウレタン樹脂を得ることが可能である。このため、前記ポリウレタン樹脂を含む組成物はコート剤等に用いることができる。また、その硬化物は機械部品、電気絶縁性材料、自動車部品、光ディスク等の情報機器材料、ヘルメット等の安全防護材料等として用いることができる。
【００３９】
本発明の重合体の分子量分布［重量平均分子量（Ｍｗ）／数平均分子量（Ｍｎ）］は、例えば１．８以下、好ましくは１．５以下、特に好ましくは１．２以下、最も好ましくは１．１６以下である。したがって、前記重合体は、樹脂原料や樹脂改質剤等としても好適に使用することができる。なお、重合体の重量平均分子量及び数平均分子量は、ゲル・パーミエーション・クロマトグラフィー（ＧＰＣ）により測定される、標準ポリスチレン換算のものを意味する。
【００４０】
本発明の重合体の重量平均分子量は特に限定されないが、３００〜５００００が好ましく、より好ましくは５００〜１００００、さらに好ましくは１０００〜８０００である。数平均分子量は特に限定されないが、３００〜５００００が好ましく、より好ましくは５００〜１００００、さらに好ましくは１０００〜８０００である。
【実施例】
【００４１】
以下に、実施例に基づいて本発明をより詳細に説明するが、本発明はこれらの実施例により限定されるものではない。
【００４２】
［実施例１］
フラスコに、環状カーボネートとして４．０ｍｍｏｌのトリメチレンカーボネート（ＴＭＣ）、開始剤として８０μｍｏｌの１，３−プロパンジオール、触媒として４０μｍｏｌの酢酸ナトリウムを加え、アルゴン雰囲気下、８０℃において撹拌し、重合反応を実施した。２５分後、安息香酸及びＣＨ2Ｃｌ2を加えて重合を停止した。その後、溶媒を減圧留去し、重合体を得た。
【００４３】
［実施例２］
環状カーボネートとして４．０ｍｍｏｌの５，５−ジメチル−トリメチレンカーボネート（ＤＭＴＭＣ）を用い、１００μＬのトルエンを加えたこと以外は実施例１と同様にして、重合体を得た。
【００４４】
［比較例１］
開始剤として８０μｍｏｌの３−フェニル−１−プロパノールを用いたこと以外は実施例１と同様にして、重合体を得た。
【００４５】
［比較例２］
開始剤として８０μｍｏｌの３−フェニル−１−プロパノールを用いたこと以外は実施例２と同様にして、重合体を得た。
【００４６】
実施例１及び２、比較例１及び２における反応温度、転化率、数平均分子量、分子量分布を表１にまとめた。
【００４７】
【表１】
2019189688.tif 000005
【００４８】
（分子量の測定）
得られた重合体の数平均分子量と分子量分布はサイズ排除クロマトグラフィー（ＳＥＣ）の一種であるゲルパーミエーションクロマトグラフィー（ＧＰＣ）を用い、ポリスチレン換算により算出した。
ＧＰＣ測定条件を以下に示す。
装置：Ｓｈｏｄｅｘ  ＧＰＣ−１０１
カラム名：Ｓｈｏｄｅｘ  Ｋ−８０５Ｌ（×２本）
溶離液：テトラヒドロフラン
カラム温度：４０℃
流量：１．０ｍＬ／ｍｉｎ
【００４９】
表１からも理解できる通り、本発明の製造方法により得られる重合体（実施例１及び２）の分子量分布は狭いことが明らかとなった。